【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
１つ以上の積層体に熱及び圧力を適用することにより得られ、１つ以上の装飾材料が内部に埋め込まれた熱可塑性物品であって、前記積層体の少なくとも１つが、（１）上側シート材料、（２）１つ以上の装飾材料、及び（３）下側シート材料をこの順で含み、上側シート材料及び下側シート材料が、
（１）（ａ）ｉ）テレフタル酸残基７０から１００モル％；
ｉｉ）炭素数２０以下の芳香族ジカルボン酸残基０から３０モル％；及び
ｉｉｉ）炭素数１６以下の脂肪族ジカルボン酸残基０から１０モル％
を含むジカルボン酸成分、並びに
（ｂ）ｉ）２，２，４，４−テトラメチル−１，３−シクロブタンジオール残基２０モル％超から９９モル％；及び
ｉｉ）１，４−シクロヘキサンジメタノール残基１モル％から８０モル％未満
を含むグリコール成分
を含むポリエステル１から９９質量％
（ジカルボン酸成分の総モル％は１００モル％であり、グリコール成分の総モル％は１００モル％であり、該ポリエステルのインヘレント粘度が、６０／４０（質量／質量）フェノール／テトラクロロエタン中、濃度０．５ｇ／１００ｍｌで２５℃において測定した場合に０．５から１．２ｄＬ／ｇであり、かつ該ポリエステルのＴｇが１１０から２００℃である）、並びに
（２）芳香族ポリカーボネート９９から１質量％
（ポリエステル／ポリカーボネートブレンド物中のポリエステルとポリカーボネートとの総組合せ質量パーセントは１００質量％）
を含むポリエステル／芳香族ポリカーボネートブレンド物から形成される、熱可塑性物品。
【請求項２】
（ｂ）ｉ）２，２，４，４−テトラメチル−１，３−シクロブタンジオール残基２１モル％から９９モル％；及び
ｉｉ）１，４−シクロヘキサンジメタノール残基１モル％から７９モル％を含むか、又は、
（ｂ）ｉ）２，２，４，４−テトラメチル−１，３−シクロブタンジオール残基２５から７５モル％；及び
ｉｉ）１，４−シクロヘキサンジメタノール残基７５から２５モル％を含むか、又は、
（ｂ）ｉ）２，２，４，４−テトラメチル−１，３−シクロブタンジオール残基３０モル％から７０モル％；及び
ｉｉ）１，４−シクロヘキサンジメタノール残基７０モル％から３０モル％を含むか、又は、
（ｂ）ｉ）２，２，４，４−テトラメチル−１，３−シクロブタンジオール残基３５モル％から６５モル％；及び
ｉｉ）１，４−シクロヘキサンジメタノール残基６５モル％から３５モル％を含むか、又は、
（ｂ）ｉ）２，２，４，４−テトラメチル−１，３−シクロブタンジオール残基４０モル％から６０モル％；及び
ｉｉ）１，４−シクロヘキサンジメタノール残基４０モル％から６０モル％を含むか、又は、
（ｂ）ｉ）２，２，４，４−テトラメチル−１，３−シクロブタンジオール残基２０モル％超から５０モル％未満；及び
ｉｉ）１，４−シクロヘキサンジメタノール残基５０モル％超から８０モル％未満を含むか、又は、
（ｂ）ｉ）２，２，４，４−テトラメチル−１，３−シクロブタンジオール残基２０モル％超から３０モル％；及び
ｉｉ）１，４−シクロヘキサンジメタノール残基７０モル％から８０モル％未満を含むか、又は、
（ｂ）ｉ）２，２，４，４−テトラメチル−１，３−シクロブタンジオール残基２１モル％から５０モル％；及び
ｉｉ）１，４−シクロヘキサンジメタノール残基５０モル％から７９モル％
を含むグリコール成分を含む、請求項１に記載の熱可塑性物品。
【請求項３】
１つ以上の積層体に熱及び圧力を適用することにより得られ、１つ以上の装飾材料が内部に埋め込まれた熱可塑性物品であって、前記積層体の少なくとも１つが、（１）上側シート材料、（２）１つ以上の装飾材料、及び（３）下側シート材料をこの順で含み、上側シート材料及び下側シート材料が、
（１）（ａ）ｉ）テレフタル酸残基７０から１００モル％；
ｉｉ）炭素数２０以下の芳香族ジカルボン酸残基０から３０モル％；及び
ｉｉｉ）炭素数１６以下の脂肪族ジカルボン酸残基０から１０モル％
を含むジカルボン酸成分、並びに
（ｂ）ｉ）２，２，４，４−テトラメチル−１，３−シクロブタンジオール残基２０モル％超から９８．９９モル％；
ｉｉ）１，４−シクロヘキサンジメタノール残基０．０１モル％から８０モル％未満；及び
ｉｉｉ）エチレングリコール０．０１モル％から１５モル％未満
を含むグリコール成分
を含むポリエステル１から９９質量％
（ジカルボン酸成分の総モル％は１００モル％であり、グリコール成分の総モル％は１００モル％であり、該ポリエステルのインヘレント粘度が、６０／４０（質量／質量）フェノール／テトラクロロエタン中、濃度０．５ｇ／１００ｍｌで２５℃において測定した場合に０．５から１．２ｄＬ／ｇであり、かつ該ポリエステルのＴｇが１１０から２００℃である）、並びに
（２）芳香族ポリカーボネート９９から１質量％
（ポリエステル／ポリカーボネートブレンド物中のポリエステルとポリカーボネートとの総組合せ質量パーセントは１００質量％に等しい）
を含むポリエステル／芳香族ポリカーボネートブレンド物から形成される、熱可塑性物品。
【請求項４】
ポリエステル／芳香族ポリカーボネートブレンド物が、前記ポリエステルを５０から９０質量％の量で含み、かつ前記芳香族ポリカーボネートを５０から１０質量％の量で含むか、又は、ポリエステル／芳香族ポリカーボネートブレンド物が、前記ポリエステルを６０から８０質量％の量で含み、かつ前記芳香族ポリカーボネートを４０から２０質量％の量で含む、請求項１に記載の熱可塑性物品。
【請求項５】
前記ポリエステルの前記芳香族二酸残基成分又は脂肪族二酸残基成分が、以下の酸：マロン酸、コハク酸、グルタル酸、アジピン酸、ピメリン酸、スベリン酸、アゼライン酸、セバシン酸、ドデカン二酸、１，４−、１，５−、及び２，６−デカヒドロナフタレンジカルボン酸、及びシス−又はトランス−１，４−シクロヘキサンジカルボン酸、イソフタル酸、４，４’−ビフェニルジカルボン酸、トランス３，３’−及びトランス４，４−スチルベンジカルボン酸、４，４’−ジベンジルジカルボン酸、並びに１，４−、１，５’−、２，３−、２，６−、及び２，７−ナフタレンジカルボン酸、からなる群から選択される、請求項１に記載の熱可塑性物品。
【請求項６】
前記ポリエステルが、多官能酸、多官能グリコール及び酸／グリコール混成物から選択される分岐剤を含む、請求項１に記載の熱可塑性物品。
【請求項７】
前記分岐剤が、トリメシン酸、ピロメリット酸、無水トリメリット酸、無水ピロメリット酸、トリメチロールプロパン、ジメチルヒドロキシルテレフタレート、及びペンタエリスリトールからなる群から選択される、請求項６に記載の熱可塑性物品。
【請求項８】
前記芳香族ポリカーボネートが、１種以上の二価フェノールと、カーボネート前駆体との反応から生成される、請求項１に記載の熱可塑性物品。
【請求項９】
前記二価フェノールが、２，２−ビス（４−ヒドロキシフェニル）プロパン）、３，３，５−トリメチル−１，１−ビス（４−ヒドロキシフェニル）シクロヘキサン、２，４−ビス（４−ヒドロキシフェニル）−２−メチル−ブタン、１，１−ビス−（４−ヒドロキシフェニル）シクロヘキサン、アルファ，アルファ’−ビス（４−ヒドロキシフェニル）−ｐ−ジイソプロピルベンゼン、２，２−ビス（３−メチル４−ヒドロキシフェニル）プロパン、２，２−ビス（３−クロロ−４−ヒドロキシフェニル）プロパン、ビス（３，５−ジメチル４−ヒドロキシフェニル）メタン、２，２−ビス（３，５−ジメチル−４−ヒドロキシフェニル）プロパン、ビス（３，５−ジメチル−４−ヒドロキシフェニル）スルフィド、ビス（３，５ジメチル−４−ヒドロキシフェニル）スルホキシド、ビス（３，５−ジメチル−４−ヒドロキシフェニル）スルホン、ジヒドロキシベンゾフェノン、２，４−ビス（３，５−ジメチル−４−ヒドロキシフェニル）シクロヘキサン、アルファ，アルファ’−ビス（３，５−ジメチル−４−ヒドロキシフェニル）−ｐ−ジイソプロピルベンゼン及び４，４’−スルホニルジフェノール、ハイドロキノン、レゾルシノール、ビス（ヒドロキシフェニル）アルカン、ビス（ヒドロキシフェニル）エーテル、ビス（ヒドロキシフェニル）ケトン、ビス（ヒドロキシフェニル）スルホキシド、ビス（ヒドロキシフェニル）スルフィド、ビス（ヒドロキシフェニル）スルホン、及びアルファ，アルファ−ビス（ヒドロキシフェニル）ジイソプロピルベンゼンからなる群から選択される、請求項１に記載の熱可塑性物品。
【請求項１０】
前記二価フェノールが、２，２−ビス（４−ヒドロキシフェニル）プロパンである、請求項９に記載の熱可塑性物品。
【請求項１１】
前記カーボネート前駆体が、ハロゲン化カルボニル、ジアリールカーボネート及びビスハロホルメートからなる群から選択される、請求項１０に記載の熱可塑性物品。
【請求項１２】
前記ハロゲン化カルボニルが、臭化カルボニル、塩化カルボニル、及びこれらの混合物からなる群から選択される、請求項１１に記載の熱可塑性物品。
【請求項１３】
前記ビスハロホルメートが、２，２−ビス（４−ヒドロキシフェニル）プロパン、ハイドロキノンのビスクロロホルメート、及びグリコールのビスハロホルメートからなる群から選択される、請求項１１に記載の熱可塑性物品。
【請求項１４】
前記ハロゲン化カルボニルが、塩化カルボニルである、請求項１２に記載の熱可塑性物品。
【請求項１５】
前記ジアリールカーボネートが、ジフェニルカーボネートである、請求項１１に記載の熱可塑性物品。
【請求項１６】
前記ポリカーボネートが、３及び４官能のフェノール、炭酸、並びに炭酸側鎖を有するビスフェノールからなる群から選択される１種以上の分岐剤を含む、請求項１に記載の熱可塑性物品。
【請求項１７】
前記ポリカーボネートが、１，４−ビス（４’，４”−ジヒドロキシトリフェニルメチル）ベンゼン及びトリスフェノールＴＣから選択される１種以上の分岐剤を含む、請求項１に記載の熱可塑性物品。
【請求項１８】
前記ポリカーボネートが、窒素含有分岐剤を含む、請求項１に記載の熱可塑性物品。
【請求項１９】
前記ポリカーボネートが、塩化シアン及び３，３−ビス（４−ヒドロキシフェニル）−２−オキソ−２，３−ジヒドロインドールからなる群から選択される１種以上の分岐剤を含む、請求項１に記載の熱可塑性物品。
【請求項２０】
前記ブレンド物が、耐衝撃性改良剤、ＵＶ安定剤、リン安定剤、成核剤、増量剤、難燃剤、補強剤、充填剤、静電防止剤、型離型剤、着色剤、酸化防止剤、押出助剤、スリップ剤、離型剤、カーボンブラック、及び他の顔料からなる群から選択される１種以上の添加剤を含む、請求項１に記載の熱可塑性物品。
【請求項２１】
前記装飾材料が、金属のワイヤ、ロッド又は棒；天然繊維、ガラス繊維、鉱物繊維、布帛、紙；及び印刷層、木材、石、写真画像、木材チップ、草、植物、藁、花、花びら、小麦、穀物、及び破砕ガラスからなる群から選択される、請求項１に記載の熱可塑性物品。
【請求項２２】
上側シート材料及び下側シート材料の厚みが０．７６から６．４ｍｍの範囲であり、かつ前記装飾材料の厚みが０．２５４から５．０８ｍｍの範囲である、請求項１に記載の熱可塑性物品。
【請求項２３】
物品が、該物品の外側表面の一方又は両方の上に耐摩耗性コーティングを含む、請求項１に記載の熱可塑性物品。
【請求項２４】
耐摩耗性コーティングが、０．０１２７から０．２５４ｍｍの範囲の厚みを有するフィルムとして与えられるか、又は、耐摩耗性フィルムが、０．０１７から０．２５４ｍｍの範囲の厚みを有する、フッ素化炭化水素、ポリ（パーフルオロエチレン）、アクリルの又は配向ポリ（エチレンテレフタレート）のフィルムとして与えられるか、又は、耐摩耗性コーティングが、ポリ（塩化ビニル）、ＰＥＴＧコポリエステル、ポリ（エチレンテレフタレート）、ポリ（メチルメタクリレート）、又はポリカーボネートのフィルムの上に熱−、紫外−、又は電子線−硬化された材質であるか、又は、耐摩耗性コーティングが、熱硬化された、シリコーン、ポリウレタン若しくはフッ素化ポリウレタン、又は、ポリウレタン、フッ素化ポリウレタン、シリコーン、エポキシ、ポリエステル、ポリエーテル若しくはカプロラクトンの残基を含む修飾アクリレートから選択される紫外硬化若しくは電子線硬化された材質である、請求項２３に記載の熱可塑性物品。
【請求項２５】
インヘレント粘度が０．６から１．２ｄＬ／ｇ、又は０．６から１．１ｄＬ／ｇ、又は０．６から１．０ｄＬ／ｇ、又は０．６０から０．９ｄＬ／ｇ、又は０．６０から０．８ｄＬ／ｇ、又は０．６０から０．７ｄＬ／ｇである、請求項１に記載の熱可塑性物品。
【請求項２６】
ポリエステルのグリコール成分が、２，２，４，４−テトラメチル−１，３−シクロブタンジオール２０モル％超から５０モル％未満、及び１，４−シクロヘキサンジメタノール５０モル％超から８０モル％未満を含むか、又は、２，２，４，４−テトラメチル−１，３−シクロブタンジオール１０から３０モル％、及び１，４−シクロヘキサンジメタノール７０から９０モル％を含むか、又は、２，２，４，４−テトラメチル−１，３−シクロブタンジオール１５から２５モル％、及び１，４−シクロヘキサンジメタノール７５から８５モル％を含むか、又は、２，２，４，４−テトラメチル−１，３−シクロブタンジオール１７から２３モル％、及び１，４−シクロヘキサンジメタノール７７から８３モル％を含むか、又は、２，２，４，４−テトラメチル−１，３−シクロブタンジオール２１モル％から５０モル％未満、及び１，４−シクロヘキサンジメタノール５０モル％超から７９モル％を含む、請求項１に記載の熱可塑性物品。
【請求項２７】
ポリエステルが９０から２００℃、又は１００から２００℃、又は１１０から２００℃、又は１２０から２００℃のＴｇを有する、請求項１に記載の熱可塑性物品。
【請求項２８】
ジカルボン酸成分が、８０から１００モル％のテレフタル酸残基、又は９０から１００モル％のテレフタル酸残基、又は９５から１００モル％のテレフタル酸残基、又は９８から１００モル％のテレフタル酸残基、又は９９から１００モル％のテレフタル酸残基、又は１００モル％のテレフタル酸残基を含む、請求項１に記載の熱可塑性物品。
【請求項２９】
ポリエステルが、１，３−プロパンジオール残基、１，４−ブタンジオール残基若しくはこれらの混合物、又は０．１から２５モル％の１，３−プロパンジオール残基、１，４−ブタンジオール残基若しくはこれらの混合物、又はエチレングリコール残基、又は０．０１から１５モル％のエチレングリコール残基を含む、請求項１に記載の熱可塑性物品。
【請求項３０】
２，２，４，４−テトラメチル−１，３−シクロブタンジオールが５０モル％超のシス−２，２，４，４−テトラメチル−１，３−シクロブタンジオール及び５０モル％未満のトランス−２，２，４，４−テトラメチル−１，３−シクロブタンジオールを含む混合物であるか、又は、２，２，４，４−テトラメチル−１，３−シクロブタンジオールが５０モル％超のシス−２，２，４，４−テトラメチル−１，３−シクロブタンジオール及び５０モル％未満のトランス−２，２，４，４−テトラメチル−１，３−シクロブタンジオールを含む混合物でありかつジカルボン酸成分が９５から１００モル％のテレフタル酸残基を含む、請求項１に記載の熱可塑性物品。
【請求項３１】
ポリエステル組成物が、ポリ（エーテルイミド）、ポリフェニレンオキサイド、ポリ（フェニレンオキサイド）／ポリスチレンブレンド、ポリスチレンレジン、ポリフェニレンスルフィド、ポリフェニレンスルフィド／スルホン、ポリ（エステル−カーボネート）、ポリカーボネート、ポリスルホン；ポリスルホンエーテル、及びポリ（エーテル−ケトン）から選択される少なくとも１種のポリマーを含む、請求項１に記載の熱可塑性物品。
【請求項３２】
ポリエステル組成物が、少なくとも１種のポリカーボネートを含む、請求項１に記載の熱可塑性物品。
【請求項３３】
ポリエステルが、少なくとも１種の分岐剤の残基を含む、請求項１に記載の熱可塑性物品。
【請求項３４】
ポリエステルが、少なくとも１種の分岐剤の残基を、ポリエステルの総質量を基にして０．０１から１０質量％の量含む、請求項１に記載の熱可塑性物品。
【請求項３５】
ポリエステルの溶融粘度が、回転メルトレオメーターで２９０℃において１ラジアン／秒で測定した場合に、３０，０００ポアズ未満である、請求項１に記載の熱可塑性物品。
【請求項３６】
ポリエステルが、１７０℃において１，０００分を超えるか、又は１７０℃において１０，０００分を超える半結晶化時間を有する、請求項１に記載の熱可塑性物品。
【請求項３７】
ポリエステル組成物が、２３℃において、１．２ｇ／ｍｌ未満の密度を有する、請求項１に記載の熱可塑性物品。
【請求項３８】
ポリエステル組成物が、少なくとも１種の熱安定剤又はその反応生成物を含む、請求項１に記載の熱可塑性物品。
【請求項３９】
ＡＳＴＭ  Ｄ１９２５によるポリエステルの黄色度指数が５０未満である、請求項１に記載の熱可塑性物品。
【請求項４０】
ポリエステルが、ＡＳＴＭ  Ｄ２５６に従って２３℃においてノッチ１０ｍｉｌの厚さ１／８インチのバーで測定した場合に、少なくとも３ｆｔ−ｌｂｓ／ｉｎのノッチ付きアイゾッド衝撃強さを有するか、又は、ＡＳＴＭ  Ｄ２５６に従って２３℃においてノッチ１０ｍｉｌの厚さ１／４インチのバーで測定した場合に、少なくとも１０ｆｔ−ｌｂｓ／ｉｎのノッチ付きアイゾッド衝撃強さを有する、請求項１に記載の熱可塑性物品。
【請求項４１】
ポリエステルが、錫化合物又はその反応生成物を含む少なくとも１種の触媒の残基を含む、請求項１に記載の熱可塑性物品。
【手続補正２】
【補正対象書類名】明細書
【補正対象項目名】００１４
【補正方法】変更
【補正の内容】
【００１４】
本発明の他の態様は、１つ以上の積層体に熱及び圧力を適用することにより得られる、内部に１つ以上の装飾材料が埋め込まれた熱可塑性物品を提供し、ここで前記積層体の少なくとも１つは、（１）上側シート材料；（２）１つ以上の装飾材料；及び（３）下側シート材料をこの順で含み、ここで上側シート材料及び下側シート材料は、
（ａ）（１）ｉ）テレフタル酸残基約７０から１００モル％；
ｉｉ）炭素数２０以下の芳香族ジカルボン酸残基０から約３０モル％；及び
ｉｉｉ）炭素数１６以下の脂肪族ジカルボン酸残基０から約１０モル％
を含むジカルボン酸成分、並びに
（２）ｉ）２，２，４，４−テトラメチル−１，３−シクロブタンジオール残基約４０から約６０モル％；及び
ｉｉ）１，４−シクロヘキサンジメタノール残基約４０から約６０モル％
を含むグリコール成分
を含むポリエステル１から９９質量％
（ジカルボン酸成分の総モル％は１００モル％であり、グリコール成分の総モル％は１００モル％であり、該ポリエステルのインヘレント粘度が、６０／４０（質量／質量）フェノール／テトラクロロエタン中、濃度０．５ｇ／１００ｍｌで２５℃において測定した場合に約０．５から１．２ｄＬ／ｇであり、かつ該ポリエステルのＴｇが約１１０から２００℃である）、並びに
（ｂ）芳香族ポリカーボネート９９から１質量％
（ポリエステル／ポリカーボネートブレンド物中のポリエステルとポリカーボネートとの総組合せ質量パーセントは１００質量％に等しい）
を含むポリエステル／芳香族ポリカーボネートブレンド物から形成される。
【手続補正３】
【補正対象書類名】明細書
【補正対象項目名】００１７
【補正方法】変更
【補正の内容】
【００１７】
本発明の一態様は、１つ以上の積層体に熱及び圧力を適用することにより得られる、内部に１つ以上の装飾材料が埋め込まれた熱可塑性物品を提供し、ここで前記積層体の少なくとも１つは、（１）上側シート材料；（２）１つ以上の装飾材料；及び（３）下側シート材料をこの順で含み、ここで上側シート材料及び下側シート材料は、
（ａ）（１）ｉ）テレフタル酸残基約７０から１００モル％；
ｉｉ）炭素数２０以下の芳香族ジカルボン酸残基０から約３０モル％；及び
ｉｉｉ）炭素数１６以下の脂肪族ジカルボン酸残基０から約１０モル％
を含むジカルボン酸成分、並びに
（２）ｉ）２，２，４，４−テトラメチル−１，３−シクロブタンジオール残基約２１から約５０モル％；及び
ｉｉ）１，４−シクロヘキサンジメタノール残基約５０モル％から７９モル％
を含むグリコール成分
を含むポリエステル１から９９質量％
（ジカルボン酸成分の総モル％は１００モル％であり、グリコール成分の総モル％は１００モル％であり、該ポリエステルのインヘレント粘度が、６０／４０（質量／質量）フェノール／テトラクロロエタン中、濃度０．５ｇ／１００ｍｌで２５℃において測定した場合に約０．５から１．２ｄＬ／ｇであり、かつ該ポリエステルのＴｇが約１１０から２００℃である）、並びに
（ｂ）芳香族ポリカーボネート９９から１質量％
（ポリエステル／ポリカーボネートブレンド物中のポリエステルとポリカーボネートとの総組合せ質量パーセントは１００質量％に等しい）
を含むポリエステル／芳香族ポリカーボネートブレンド物から形成される。
【手続補正４】
【補正対象書類名】明細書
【補正対象項目名】０１１４
【補正方法】変更
【補正の内容】
【０１１４】
本発明の他の側面において、本発明の熱可塑性物品において有用なポリエステルのグリコール成分としては、以下の範囲の組合せ：２，２，４，４−テトラメチル−１，３−シクロブタンジオール２０モル％超から９９モル％と１，４−シクロヘキサンジメタノール１モル％から８０モル％未満；２，２，４，４−テトラメチル−１，３−シクロブタンジオール２０モル％超から９５モル％と１，４−シクロヘキサンジメタノール５モル％から８０モル％未満；２，２，４，４−テトラメチル−１，３−シクロブタンジオール２０モル％超から９０モル％と１，４−シクロヘキサンジメタノール１０モル％から８０モル％未満；２，２，４，４−テトラメチル−１，３−シクロブタンジオール２０モル％超から８５モル％と１，４−シクロヘキサンジメタノール１５モル％から８０モル％未満；２，２，４，４−テトラメチル−１，３−シクロブタンジオール２０モル％超から８０モル％と１，４−シクロヘキサンジメタノール２０モル％から８０モル％未満；２，２，４，４−テトラメチル−１，３−シクロブタンジオール２０モル％超から７５モル％と１，４−シクロヘキサンジメタノール２５モル％から８０モル％未満；２，２，４，４−テトラメチル−１，３−シクロブタンジオール２０モル％超から７０モル％と１，４−シクロヘキサンジメタノール３０モル％から８０モル％未満；２，２，４，４−テトラメチル−１，３−シクロブタンジオール２０モル％超から６５モル％と１，４−シクロヘキサンジメタノール３５モル％から８０モル％未満；２，２，４，４−テトラメチル−１，３−シクロブタンジオール２０モル％超から６０モル％と１，４−シクロヘキサンジメタノール４０モル％から８０モル％未満；２，２，４，４−テトラメチル−１，３−シクロブタンジオール２０モル％超から５５モル％と１，４−シクロヘキサンジメタノール４５モル％から８０モル％未満；２，２，４，４−テトラメチル−１，３−シクロブタンジオール２０モル％超から５０モル％と１，４−シクロヘキサンジメタノール５０モル％から８０モル％未満；２，２，４，４−テトラメチル−１，３−シクロブタンジオール２０モル％超から４５モル％と１，４−シクロヘキサンジメタノール５５モル％から８０モル％未満；２，２，４，４−テトラメチル−１，３−シクロブタンジオール２０モル％超から４０モル％と１，４−シクロヘキサンジメタノール６０モル％から８０モル％未満；２，２，４，４−テトラメチル−１，３−シクロブタンジオール２０モル％超から３５モル％と１，４−シクロヘキサンジメタノール６５モル％から８０モル％未満；２，２，４，４−テトラメチル−１，３−シクロブタンジオール２０モル％超から３０モル％と１，４−シクロヘキサンジメタノール７０モル％から８０モル％未満；２，２，４，４−テトラメチル−１，３−シクロブタンジオール２０モル％超から２５モル％と１，４−シクロヘキサンジメタノール７５モル％から８０モル％未満の少なくとも１つが挙げられるが、これらに限定するものではない。
【手続補正５】
【補正対象書類名】明細書
【補正対象項目名】０１２１
【補正方法】変更
【補正の内容】
【０１２１】
望ましいポリエステルについては、シス／トランス２，２，４，４−テトラメチル−１，３−シクロブタンジオールのモル比はそれぞれの純粋な形態からそれらの混合物まで様々であることができる。いくつかの態様において、シス及び／又はトランス２，２，４，４−テトラメチル−１，３−シクロブタンジオールに関するモル百分率は、シスが５０モル％より多く且つトランスが５０モル％未満；又はシスが５５モル％より多く且つトランスが４５モル％未満；又はシスが３０〜７０モル％で且つトランスが７０〜３０モル％である；又はシスが４０〜６０モル％で且つトランスが６０〜４０モル％である；又はトランスが５０〜７０モル％で且つシスが５０〜３０モル％である；又はシスが５０〜７０モル％で且つトランスが５０〜３０モル％である；又はシスが６０〜７０モル％で且つトランスが３０〜４０モル％である；又はシスが７０モル％より多く且つトランスが３０モル％未満であることができ、シス−及びトランス−２，２，４，４−テトラメチル−１，３−シクロブタンジオールのモル百分率の総計は１００モル％に等しい。シス／トランス１，４−シクロヘキサンジメタノールのモル比は、約５０／５０〜０／１００の範囲内で、例えば４０／６０〜２０／８０の範囲内で異なることができる。